(57)【要約】  本開示は、可塑剤組成物、可塑剤組成物を含有するポリマー組成物、およびポリマー組成物で被覆した導体に関する。可塑剤組成物は、エポキシ化脂肪酸アルキルエステルを含む第１の可塑剤、およびエポキシ化天然油を含む第２の可塑剤を含む。可塑剤組成物、第１の可塑剤、および／または第２の可塑剤は、蒸留、ろ過、および／または過酸化物処理等の１つ又は複数の色低減処理工程にかけることができる。【選択図】なし【特許請求の範囲】
【請求項１】
エポキシ化脂肪酸アルキルエステルを含む第１の可塑剤と、
エポキシ化天然油を含む第２の可塑剤とを含み、
前記第１の可塑剤が、前記第１の可塑剤の総重量に基づいて０．１重量パーセント未満の濃度の脂肪酸二量体を含む、可塑剤組成物。
【請求項２】
前記エポキシ化脂肪酸アルキルエステルの少なくとも一部が、メチルエステルであり、前記エポキシ化天然油が、エポキシ化大豆油である、請求項１に記載の可塑剤組成物。
【請求項３】
前記第１の可塑剤が、前記第１の可塑剤の総重量に基づいて０．０２重量パーセント未満の濃度の前記脂肪酸二量体を有する、請求項１または２に記載の可塑剤組成物。
【請求項４】
前記第１および第２の可塑剤が、１０：９０以上９０：１０以下の範囲の第１の可塑剤対第２の可塑剤の重量比で存在する、請求項１〜３のいずれか一項に記載の可塑剤組成物。
【請求項５】
前記第１の可塑剤が、１９０℃で６０分間の熱老化で１００未満のＡＰＨＡ値を有する、請求項１〜４のいずれか一項に記載の可塑剤組成物。
【請求項６】
ポリマー樹脂と、請求項１〜５のいずれか一項に記載の前記可塑剤組成物とを含む、ポリマー組成物。
【請求項７】
前記ポリマー樹脂が、ポリ塩化ビニルである、請求項６に記載のポリマー組成物。
【請求項８】
処理された可塑剤を製造する方法であって、
（ａ）第１の可塑剤および第２の可塑剤を混合して、それにより可塑剤組成物を形成し、前記第１の可塑剤が、エポキシ化脂肪酸アルキルエステルを含み、前記第２の可塑剤が、エポキシ化天然油を含むステップ、および
（ｂ）前記第１の可塑剤、前記第２の可塑剤、および／または前記可塑剤組成物を、１つまたは複数の色低減処理工程にかけて、それにより前記処理された可塑剤を製造し、
前記色低減処理工程が、
（ｉ）前記第１の可塑剤、前記第２の可塑剤、および／または前記可塑剤組成物の少なくとも一部を過酸化物と接触させる工程、
（ｉｉ）前記第１の可塑剤、前記第２の可塑剤、および／または前記可塑剤組成物の少なくとも一部をろ過する工程、
（ｉｉｉ）ステップ（ａ）での前記混合前に、前記第１の可塑剤の少なくとも一部を蒸留する工程、および
（ｉｖ）上記のうち２つ以上の組み合せ、
からなる群から選択される方法。
【請求項９】
前記エポキシ化脂肪酸アルキルエステルが、エポキシ化脂肪酸メチルエステルであり、前記エポキシ化天然油が、エポキシ化大豆油である、請求項８に記載の方法。
【請求項１０】
前記色低減処理工程が、工程（ｉ）を含み、前記過酸化物が、過酸化水素である、請求項８または９のいずれか一項に記載の方法。
【請求項１１】
前記色低減処理工程が、工程（ｉｉ）を含み、前記ろ過が、前記第１の可塑剤、前記第２の可塑剤、および／または前記可塑剤組成物の少なくとも一部を、合成ケイ酸マグネシウム、漂白粘土、モンモリロナイト粘土、フラー土粘土、活性アルミナ、真珠岩、およびそれらの２つ以上の混合物からなる群から選択されるろ過媒体に通すことにより実施される、請求項８〜１０のいずれか一項に記載の方法。
【請求項１２】
前記色低減処理工程が、工程（ｉｉｉ）を含み、前記蒸留が、１２０〜１８０℃以下の範囲の温度で実施される、請求項８〜１１のいずれか一項に記載の方法。
【請求項１３】
前記第１の可塑剤が、前記色低減処理工程後の１９０℃で６０分間の熱老化で１００未満のＡＰＨＡ値を有する、請求項１２に記載の方法。
【請求項１４】
前記可塑剤組成物およびステップ（ｂ）の前記色低減処理工程のいずれにもかけられていない同一の対照可塑剤組成物を両方とも１９０℃で６０分間熱老化した際に、前記可塑剤組成物が、前記参照可塑剤組成物のＡＰＨＡ値未満のＡＰＨＡ値を有する、請求項８〜１３のいずれか一項に記載の方法。
【発明の詳細な説明】
【技術分野】
【０００１】
関連出願の参照
本出願は、２０１２年２月８日に出願された米国特許仮出願第６１／５９６，４３２号の利益を請求するものである。
本発明の種々の実施形態は、天然油（例えば、生物学的供給源に由来する油）に由来する可塑剤に関する。本発明の他の態様は、そのような可塑剤を製造するためのプロセスに関する。
【背景技術】
【０００２】
序文
可塑剤は、柔軟性および可撓性を付与するためにポリマー樹脂に添加される化合物または化合物の混合物である。フタル酸ジエステル（「フタル酸エステル」としても知られている）は、ポリ塩化ビニル（「ＰＶＣ」）および他のビニルポリマーから形成されるポリマー製品等の、多くの可撓性ポリマー製品中にある公知の可塑剤である。一般的なフタル酸エステル系可塑剤の例には、フタル酸ジイソノニル、フタル酸ジアリル、フタル酸ジ−２−エチルヘキシル、フタル酸ジオクチル、およびフタル酸ジイソデシルが含まれる。高温での応用に使用される他の一般的な可塑剤は、トリメリット酸エステルおよびアジピン酸ポリエステルである。可塑剤の混合物は、至適特性を得るために使用されることが多い。
【０００３】
近年、フタル酸エステル系可塑剤は、フタル酸エステルの否定的な環境影響、およびフタル酸エステルと接触したヒト（特に小児）における有害健康効果の可能性を懸念する公益団体により厳しく監視されている。
【発明の概要】
【発明が解決しようとする課題】
【０００４】
大豆油のエポキシ化メチルエステル（例えば、エポキシ化脂肪酸メチルエステル、または「ｅＦＡＭＥ」）は、ポリ塩化ビニル（「ＰＶＣ」）および他のポリマー（天然ゴム、アクリラート等）の可塑剤として使用することができる。または、その代わりに、可塑剤混合物の一次または二次可塑剤として使用することができる（エポキシ化大豆油（「ＥＳＯ」）等と共に）。しかしながら、ｅＦＡＭＥは、可塑化組成物の変色を引き起こす場合がある種々の不純物を含有していることが多い。したがって、そのような可塑剤の改良が求められている。
【課題を解決するための手段】
【０００５】
１つの実施形態は、エポキシ化脂肪酸アルキルエステルを含む第１の可塑剤およびエポキシ化天然油を含む第２の可塑剤を含み、前記第１の可塑剤が、前記第１の可塑剤の総重量に基づき０．１重量パーセント未満の濃度の脂肪酸二量体を含む可塑剤組成物である。
【０００６】
別の実施形態は、処理された可塑剤を製造する方法であって、
（ａ）第１の可塑剤および第２の可塑剤を混合して、それにより可塑剤組成物を形成し、前記第１の可塑剤が、エポキシ化脂肪酸アルキルエステルを含み、前記第２の可塑剤が、エポキシ化天然油を含むステップ、および
（ｂ）前記第１の可塑剤、前記第２の可塑剤、および／または前記可塑剤組成物を、１つまたは複数の色低減処理工程にかけて、それにより前記処理された可塑剤を製造するステップを含み、
前記色低減処理工程が、
（ｉ）前記第１の可塑剤、前記第２の可塑剤、および／または前記可塑剤組成物の少なくとも一部を過酸化物と接触させる工程、
（ｉｉ）前記第１の可塑剤、前記第２の可塑剤、および／または前記可塑剤組成物の少なくとも一部をろ過する工程、
（ｉｉｉ）ステップ（ａ）での前記混合前に、前記第１の可塑剤の少なくとも一部を蒸留する工程、および
（ｉｖ）上記のうち２つ以上の組み合わせ、
からなる群から選択される方法。
【発明を実施するための形態】
【０００７】
本発明の種々の実施形態は、天然油に由来する可塑剤に関する。１つまたは複数の実施形態では、可塑剤は、エポキシ化天然油（「ｅＮＯ」）を含む。加えて、可塑剤は、エポキシ化脂肪酸アルキルエステル（「ｅＦＡＡＥ」）を形成する、エポキシ化およびエステル化されている天然油を含む。そのような可塑剤の調製では、ｅＮＯ、ｅＦＡＡＥ、および／またはそれらの組み合わせを、１つまたは複数の色処理工程にかけることができる。そのような可塑剤は、様々なポリマー樹脂に、および種々の製造品の製作に使用することができる。
【０００８】
可塑剤
本開示は、エポキシ化脂肪酸アルキルエステルおよびエポキシ化天然油で構成される可塑剤を提供する。可塑剤は、可塑剤が添加されるポリマー樹脂（典型的には、熱可塑性ポリマー）の弾性および引張強さを低下させることができ、可撓性、伸長性、衝撃強さ、および引裂強さを増加させることができる物質である。また、可塑剤は、ポリマー樹脂の融点を低下させることができ、それによりガラス転移温度が低下し、可塑剤が添加されるポリマー樹脂の加工性が増強される。ある実施形態では、本可塑剤は、フタル酸エステルを含んでいない可塑剤であるか、またはそうでなければフタル酸エステルが無効もしくは実質的に無効にされている。
【０００９】
可塑剤は、エポキシ化脂肪酸アルキルエステルを含む。エステルのアルキル部分は、例えば、メチル基、エチル基、プロピル基、または２−エチルヘキシル基であってもよい。ある実施形態では、エポキシ化脂肪酸アルキルエステルは、エポキシ化脂肪酸メチルエステル（または「ｅＦＡＭＥ」）である。「エポキシ化脂肪酸メチルエステル」は、少なくとも１つのエポキシド基を有するＣ４〜Ｃ２４（飽和または不飽和）カルボン酸メチルエステルである。「エポキシド基」は、酸素原子が、互いに既に結合している２つの炭素原子の各々と結合している３員環エーテル（オキシランまたはアルキレンオキシドとも呼ばれる）である。エポキシ化反応は、典型的には、過カルボン酸または他のペルオキシ化合物を用いて実施される。
【００１０】
また、本可塑剤は、エポキシ化天然油（「ｅＮＯ」）を含む。「天然油」は、本明細書で使用される場合、脂肪酸トリグリセリドで構成されており、微生物（藻類、細菌）、植物／野菜、および／または種子に由来する。ある実施形態では、天然油は、遺伝子組換え天然油を含む。別の実施形態では、天然油は、石油由来の油を除外する。好適な天然油の非限定的な例には、牛脂油、キャノーラ油、ヒマシ油、コーン油、魚油、亜麻仁油、パーム油、菜種油、サフラワー油、大豆油、ひまわり油、トール油、桐油、およびこれらの任意の組み合わせが含まれる。
【００１１】
用語「エポキシ化天然油」は、本明細書で使用される場合、少なくとも１つの脂肪酸部分が、少なくとも１つのエポキシド基を含有する天然油である。エポキシ化は、天然油を過カルボン酸および／または他のペルオキシ化合物と反応させることにより起こすことができる。
【００１２】
好適なｅＮＯの非限定的な例には、エポキシ化藻類油、エポキシ化牛脂油、エポキシ化キャノーラ油、エポキシ化ヒマシ油、エポキシ化コーン油、エポキシ化魚油、エポキシ化亜麻仁油、エポキシ化パーム油、エポキシ化菜種油、エポキシ化サフラワー油、エポキシ化大豆油、エポキシ化ひまわり油、エポキシ化トール油、エポキシ化桐油、およびこれらの任意の組み合わせが含まれる。
【００１３】
ある実施形態では、エポキシ化天然油は、エポキシ化大豆油（「ｅＳＯ」）である。
【００１４】
ある実施形態では、可塑剤は、重量比で、０超（「＞」）：１００未満（「＜」）から＜１００：＞０まで、より典型的には１０：９０以上９０：１０以下、より典型的には２０：８０以上８０：２０以下、更により典型的には３０：７０以上７０：３０以下の範囲の相対量のｅＮＯ（例えば、ｅＳＯ）対ｅＦＡＡＥ（例えば、ｅＦＡＭＥ）を含有する。重量比は、可塑剤の総重量に基づく。
【００１５】
ある実施形態では、本可塑剤は、１つ又は複数の色低減処理工程にかけることができる。そのような色低減処理工程には、蒸留、ろ過、過酸化物による処理、およびそれらの２つ以上の混合が含まれる。
【００１６】
ある実施形態では、色低減処理は、上述のｅＦＡＡＥ（例えば、ｅＦＡＭＥ）を、ｅＮＯと混合する前に蒸留することを含む。従来の蒸留技術が使用される。例えば、蒸留は、ワイプ式薄膜蒸発器（「ＷＦＥ」）およびコンデンサを用いて実施することができる。ある実施形態では、蒸留は、１２０℃以上１８０℃以下、１４０℃以上１７０℃以下、または１５０℃以上１６０以下の範囲の温度にてＷＦＥを使用して実施される。コンデンサの温度は、２０℃であってもよい。
【００１７】
ある実施形態では、色低減処理は、ｅＮＯ、ｅＦＡＡＥ、および／または混合可塑剤組成物の少なくとも一部をろ過することを含む。従来のろ過技術が使用される。好適なろ過媒体の例示的な例には、Ｍａｇｎｅｓｏｌ  Ｄ−６０（商標）（Ｔｈｅ  Ｄａｌｌａｓ  Ｇｒｏｕｐ  ｏｆ  Ａｍｅｒｉｃａ，  Ｉｎｃ社から入手可能）、Ｐｕｒｅ  Ｆｌｏｗ  Ｂ−８０（商標）（Ｏｉｌ  Ｄｒｉ  Ｃｏｒｐｏｒａｔｉｏｎ  ｏｆ  Ａｍｅｒｉｃａ社から入手可能）、活性アルミナ（Ｓｉｇｍａ−Ａｌｄｒｉｃｈ社またはＤｅｌｔａ  ａｄｓｏｒｂｅｎｔｓ社から入手可能）、フラー土粘土（Ｓｉｇｍａ−Ａｌｄｒｉｃｈ社から入手可能）、および真珠岩（例えば、ＰＦ−６０（商標）、Ｔｈｅ  Ｓｃｈｕｎｄｌｅｒ  Ｃｏｍｐａｎｙ社から入手可能）が含まれる。ある実施形態では、可塑剤または混合可塑剤は、高温（例えば、４０℃）にて、ある時間（例えば６０分間）ろ過媒体と共に撹拌される。本明細書で使用される場合、用語「高温」は、周囲温度より高いあらゆる温度を示す。その後、混合物は、例えば、１マイクロメートル（「μｍ」）ろ紙を１１μｍろ紙の上に重ねて使用し、ろ過を加速するために減圧してろ過される。
【００１８】
ある実施形態では、色低減処理は、ｅＮＯ、ｅＦＡＡＥ、および／または混合可塑剤組成物の少なくとも一部を過酸化物と接触させることを含む。種々の実施形態では、可塑剤または可塑剤混合物は、過酸化物溶液および可塑剤を合わせた重量に基づき１重量％以上３重量％以下の濃度の過酸化物溶液で処理することができる。その後、混合物を、ある時間（例えば、６０分間）撹拌することができる。過酸化物は、当技術分野で公知の任意の過酸化物であってもよい。過酸化物は、一般的に構造Ｒ１ＯＯＲ２を有しており、Ｒ１およびＲ２は、同じであってもよくまたは異なっていてもよく、水素、脂肪族、または芳香族基であってもよい。種々の実施形態では、過酸化物溶液は、過酸化水素（「Ｈ２Ｏ２」）であってもよい。過酸化物溶液は、例えば、３０重量％水溶液であってもよい。
【００１９】
種々の実施形態では、処理された可塑剤のｅＦＡＡＥ（例えば、ｅＦＡＭＥ）は、ｅＦＡＡＥの総重量に基づき０．１未満、０．０５未満、または０．０２重量パーセント未満の濃度の脂肪酸二量体を含む。脂肪酸二量体の含有量は、下記の試験手順に記載されているように、クロマトグラフィー分析により決定することができる。脂肪酸二量体には、２つの脂肪酸脂肪族鎖の組み合わせを有する分子が含まれる。脂肪酸脂肪族鎖は、飽和、不飽和、および／またはエポキシ化されていてもよい。脂肪酸二量体の非限定的な例には、以下のもの等の構造を有する分子が含まれる。
【００２０】
【化１−１】
2015509544.tif 000002
【化１−２】
2015509544.tif 000003
【００２１】
種々の実施形態では、処理された可塑剤のｅＦＡＡＥ（例えば、ｅＦＡＭＥ）は、ｅＦＡＡＥの総重量に対して０、１重量パーセント未満、０．０５重量パーセント未満、または０．０２重量パーセント未満の濃度の脂肪酸三量体を含む。脂肪酸三量体の含有量は、下記の試験手順に記載されているように、クロマトグラフィー分析により決定することができる。脂肪酸三量体には、３つの脂肪酸脂肪族鎖の組み合わせを有する分子（例えば、トリグリセリド）が含まれる。脂肪酸脂肪族鎖は、飽和、不飽和、および／またはエポキシ化されていてもよい。脂肪酸三量体の非限定的な例には、以下のもの等の構造を有する分子が含まれる。
【００２２】
【化２】
2015509544.tif 000004
【００２３】
種々の実施形態では、処理された可塑剤のｅＦＡＡＥ（例えば、ｅＦＡＭＥ）は、ｅＦＡＡＥの総重量に対して総量が０、１未満、０．０５未満、または０．０２重量パーセント未満の混合濃度の脂肪酸二量体および脂肪酸三量体を含む。
【００２４】
種々の実施形態では、処理されたｅＦＡＡＥ、処理されたｅＮＯ、および／またはそれらの処理された組み合わせは、１９０℃で６０分間老化させた場合に、１００未満の、９０未満の、８０未満の、７０未満の、６０未満の、５０未満の、４０未満の、または３０未満の米国公衆衛生協会（「ＡＰＨＡ」）色指数値を有していてもよい。熱老化は、以下の実施例に記載の手順により実施される。ＡＰＨＡ色調は、ＡＳＴＭ標準Ｅ１２０９およびＥ３１３に準拠して決定される。
【００２５】
ポリマー組成物
本開示は、ポリマー組成物を提供する。ある実施形態では、ポリマー樹脂および上記で開示された本可塑剤を含むポリマー組成物が提供される。
【００２６】
好適なポリマー脂剤の非限定的な例には、ポリスルフィド、ポリウレタン、アクリル樹脂、エピクロロヒドリン、ニトリルゴム、クロロスルホン化ポリエチレン、塩素化ポリエチレン、ポリクロロプレン、スチレンブタジエンゴム、天然ゴム、合成ゴム、ＥＰＤＭゴム、プロピレン系ポリマー、エチレン系ポリマー、および塩化ビニル樹脂が含まれる。用語「プロピレン系ポリマー」は、本明細書で使用される場合、重量パーセントの大半が重合したプロピレンモノマー（重合可能なモノマーの総量に基づく）を含むポリマーであり、随意に少なくとも１つの重合したコモノマーを含んでいてもよい。用語「エチレン系ポリマー」は、本明細書で使用される場合、重量パーセントの大半が重合したエチレンモノマー（重合可能なモノマーの総量に基づく）を含むポリマーであり、随意に少なくとも１つの重合したコモノマーを含んでいてもよい。
【００２７】
用語「塩化ビニル樹脂」は、本明細書で使用される場合、ポリ塩化ビニル（「ＰＶＣ」）等の塩化ビニルポリマー、または塩化ビニル／酢酸ビニルコポリマー、塩化ビニル／塩化ビニリデンコポリマー、塩化ビニル／エチレンコポリマー、もしくは塩化ビニルをエチレン／酢酸ビニルコポリマーにグラフトすることにより調製されるコポリマー等の塩化ビニルコポリマーである。また、塩化ビニル樹脂は、上述の塩化ビニルポリマーまたは塩化ビニルコポリマーと、これらに限定されないが、塩素化ポリエチレン、熱可塑性ポリウレタン、メタクリルポリマー等のオレフィンポリマー、またはアクリロニトリル−ブタジエン−スチレンポリマーを含む、他の混和性または適合性ポリマーとのポリマー混合物を含むことができる。
【００２８】
ある実施形態では、塩化ビニル樹脂は、ＰＶＣである。
【００２９】
ある実施形態では、ポリマー組成物は、４０重量％以上５０重量％以下のＰＶＣ、５重量％以上２０重量％以下のｅＦＡＡＥ、５重量％以上２０重量％以下のｅＮＯ、および０重量％超から３５重量％までの充填材を含む。
【００３０】
添加剤
ポリマー組成物は、随意に、以下の添加剤の１つまたは複数を含んでいてもよい：充填材、難燃剤、熱安定剤、防滴剤、着色剤、潤滑剤、低分子量ポリエチレン、ヒンダードアミン光安定剤、ＵＶ光吸収剤、硬化剤、ブースター、遅延剤、加工助剤、カップリング剤、帯電防止剤、成核剤、スリップ剤、粘性調整剤、粘着付与剤、ブロッキング防止剤、界面活性剤、エキステンダー油、酸スカベンジャー、金属不活性化剤、およびそれらの任意の組み合わせ。
【００３１】
ある実施形態では、ポリマー組成物は、ＰＶＣ、本可塑剤、充填材（炭酸カルシウム、粘土、シリカ、およびそれらの任意の組み合わせ）、金属セッケン安定剤（ステアリン酸亜鉛、またはＣａ、Ｚｎ、Ｍｇ、Ｓｎ、およびそれらの任意の組み合わせを含有する混合金属安定剤）、フェノール酸または関連酸化防止剤、および加工助剤を含む。
【００３２】
被膜導体
本開示は、被膜導体を提供する。被膜導体は、導体および導体の被膜を含み、被膜は、上述のポリマー組成物から形成されている。
【００３３】
「導体」は、本明細書で使用される場合、熱、光、および／または電気を伝導するための１つまたは複数のワイヤまたはファイバーである。導体は、単一のワイヤ／ファイバーまたは複数のワイヤ／ファイバーであってもよく、紐状の形態または管状の形態であってもよい。好適な導体の非限定的な例には、銀、金、銅、炭素、およびアルミニウム等の金属が含まれる。また、導体は、ガラスまたはプラスチックのいずれかで作られた光ファイバーであってもよい。
【００３４】
被膜導体は、可撓性、半剛性、または剛性であってもよい。被膜（「ジャケット」または「シース」または「絶縁体」とも呼ばれる）は、導体と接していてもよく、または導体周囲の別のポリマー層と接していてもよい。
【００３５】
定義
本明細書で使用される場合、２つ以上の項目を列挙する際に使用される用語「および／または」は、列挙された項目のいずれか１つが、単独で使用することができるか、または列挙された項目の２つ以上の任意の組み合わせで使用することができることを意味する。例えば、組成物が、成分Ａ、Ｂ、および／またはＣを含有していると記載されている場合、組成物は、Ａ単独、Ｂ単独、Ｃ単独、ＡおよびＢの組み合わせ、ＡおよびＣの組み合わせ、ＢおよびＣの組み合わせ、ＢおよびＣの組み合わせ、またはＡ、Ｂ、およびＣの組み合わせを含有していてもよい。
【００３６】
「天然油」は、石油または他の鉱物源に由来する油とは対照的に、１つまたは複数の生物学的供給源（例えば、種子、野菜、魚、動物脂、細菌、または藻類）に由来する油を意味する。
【００３７】
「エポキシ化」は、オキシランまたはアルキレンオキシドとしても知られているエポキシドを形成するプロセスを意味する。
【００３８】
「脂肪酸」は、典型的には、末端カルボキシル基（−ＣＯＯＨ）を有する４〜２４個の炭素原子を含有する脂肪族鎖で構成されるカルボン酸を意味する。脂肪酸は、飽和していてもよくまたは不飽和であってもよく、分岐していてもよくまたは非分岐であってもよく、１つまたは複数のヒドロキシル基を含んでいてもよくまたは含んでいなくともよい。
【００３９】
「エポキシ化脂肪酸エステル」は、少なくとも１つのエポキシド基を含有する少なくとも１つの脂肪酸エステル部分を有する化合物を意味する。
【００４０】
「ワイヤ」は、伝導性金属、例えば銅もしくはアルミニウムの１本の素線、または光ファイバーの１本の素線を意味する。
【００４１】
「ケーブル」は、シース（例えば、絶縁カバー、保護外側ジャケット）内の少なくとも１つのワイヤまたは光ファイバーを意味する。典型的には、ケーブルは、典型的には一般的な絶縁体カバーおよび／または保護ジャケットで共に囲まれている２つ以上のワイヤまたは光ファイバーである。シース内部の個々のワイヤまたはファイバーは、剥き出しでもよく、カバーされていてもよく、または絶縁されていてもよい。結合ケーブルは、電気ワイヤおよび光ファイバーを両方とも含有している場合がある。ケーブルは、低電圧印加、中電圧印加、および／または高電圧印加用に設計することができる。典型的なケーブル設計は、米国特許第５，２４６，７８３号、第６，４９６，６２９号、および第６，７１４，７０７号に例示されている。
【００４２】
試験方法
ＡＰＨＡ色測定
ＢＹＫ  Ｇａｒｄｎｅｒ  ＬＣＳ  ＩＩＩ（商標）機器およびＡＰＨＡ単位の尺度を使用し、ＡＳＴＭ標準Ｅ１２０９およびＥ３１３に準拠して液体の色を測定する。卓上機器をセットアップし、較正検査を実施して、機器が仕様通りに作動していることを確認する。下記に列挙したプロトコールを使用して試料の色を測定する。
・ＬＣＳ  ＩＩＩを設定して、ハーゼン／アルファ色度を測定する。
・注射器（１０ｍＬ）を用いて各試料を個々の校正済みキュベットに測りとる。
・各負荷キュベットをＬＣＳ  ＩＩＩに設置し、試験ボタンを押すと、ハーゼン／アルファ数値が生成される。この数値を記録し、試料を取り出し、ＬＣＳ  ＩＩＩに再び設置して２回目の測定を行う（データを記録する）。３回目を繰り返す（データを記録する）。
・負荷キュベットを取り出してわきに置き、黄色色度を測定するようにＬＣＳ  ＩＩＩをリセットして、同じキュベットの黄色色度を測定する（３回の測定を記録する）。
【００４３】
熱老化
各可塑剤試料を、１９０℃のＩＩ型コンベクションオーブンで加熱する。以下の実施例で示されている時間間隔で試料を収集し、卓上に静置して冷却する。２４時間後、各試料のＡＰＨＡ値を測定する。
【００４４】
蒸留
ｅＦＡＭＥの蒸留方法：試料１ａ〜ｅ
２インチ分子蒸留器を使用して、下記条件下で試料を脱気する。
【００４５】
【表１】
2015509544.tif 000005
【００４６】
パス１からの残留物流動を、パス２の蒸留の供給材料として使用する。
【００４７】
【表２】
2015509544.tif 000006
【００４８】
ＴｅＦＡＭＥの蒸留方法：試料２ａ〜ｅ
２インチ分子蒸留器を使用して、下記条件下で試料を脱気する。
【００４９】
【表３】
2015509544.tif 000007
【００５０】
パス１からの残留物流動を、パス２の蒸留の供給材料として使用する。
【００５１】
【表４】
2015509544.tif 000008
【００５２】
電気的性能試験
Ｂａｕｒ社製ＤＴＬ  Ｃ（商標）オイルテスターを使用して、電気的性能を測定する。各液体を試験する前に、誘電試験セルを、ヘプタンで十分に洗浄する。その後、空セルを較正して、空セルのキャパシタンスを取得し、汚染を検査する。セルに試験液体を充填し、適切な試験温度、典型的には２５℃に加熱する。まず、εｒおよびｔａｎδを、ＡＳＴＭ  Ｄ９２４に準拠して測定する。この場合、試験電圧は２０００Ｖ（１０００Ｖ／ｍｍ）である。次の測定での一切の分極効果を防止するために、εｒ／ｔａｎδ後に直流抵抗を測定する。ＡＳＴＭ  Ｄ１１６９に準拠して抵抗を測定する。この場合、まず正極性の５００Ｖを印加し、抵抗を測定した後でセルを放電し、その後負極性で測定する。その後、データは、２回の測定の平均として報告される。
【００５３】
クロマトグラフィー分析
試料を、下記条件でガスクロマトグラフィー（「ＧＣ」）システムを使用して分析した。
機器：Ａｇｉｌｅｎｔ社製６８９０ＧＣ（商標）
カラム：ＲＴｘ−Ｂｉｏｄｉｅｓｅｌ  ＴＧ（商標）（Ｒｅｓｔｅｋ社製）、１５ｍ×０．３２ｍｍ×０．１−μｍフィルム
インジェクション：分割Ｒｅｓｔｅｋ社製精密二重ウールライナー
インジェクション容積：１．０μＬ
検出：水素炎イオン化型（ＦＩＤ）
キャリアガス：Ｈｅ
キャリア圧力：８ｐｓｉ、定圧
分流：１２３ｍＬ／分
分割比：４０
水素：３０ｍＬ／分
空気：３５０ｍＬ／分
メイクアップ：２５ｍＬ／分
インジェクション温度：３４０℃
検出器温度：３５０℃
温度プログラム：初期温度：６０℃で１分間  
勾配速度：１５℃／分
最終温度：３５０℃で２０分間
データシステム：Ｔｈｅｒｍｏ  Ａｔｌａｓ  ｖ８．２
【００５４】
ろ過
試料サイズを１００ｍＬにして、試料をろ過媒体と共に６０分間４０℃で撹拌する。その後、溶液を、１マイクロメートル（「μｍ」）のろ紙を１１μｍのろ紙の上に重ねて使用し、ろ過を加速するために減圧してろ過する。ろ過媒体は以下の通りである。
・Ｍａｇｎｅｓｏｌ  Ｄ−６０（商標）（ｔｈｅ  Ｄａｌｌａｓ  Ｇｒｏｕｐ  ｏｆ  Ａｍｅｒｉｃａ，  Ｉｎｃ．社から入手可能）−合成ケイ酸マグネシウム。
・Ｐｕｒｅ  Ｆｌｏｗ  Ｂ−８０（商標）漂白粘土（Ｏｉｌ  Ｄｒｉ  Ｃｏｒｐｏｒａｔｉｏｎ  ｏｆ  Ａｍｅｒｉｃａ社から入手可能）−フラー土粘土を有するモンモリロナイト型粘度と少量の石英との混合物。
・活性アルミナ（Ｓｉｇｍａ−Ａｌｄｒｉｃｈ社から入手可能）−２００ｍ２／ｇを超える表面積を有する高度に多孔性のアルミナ。水酸化アルミニウムから製造される。
・フラー土粘土（Ｓｉｇｍａ−Ａｌｄｒｉｃｈ社から入手可能）−抽出：１００％天然の採石場採掘物（ホルマイト（ｈｏｒｍｉｔｅ）およびスメクタイト鉱物の連晶）。  ・典型的な鉱物含有量：シリカ（７０．８５％）；サファイア結晶（１４．０６％）；酸化マグネシウム（５．７１％）；酸化鉄（５．３４％）、酸化カルシウム（１．６２％）。
・真珠岩ＰＦ−６０（商標）（Ｔｈｅ  Ｓｃｈｕｎｄｌｅｒ  Ｃｏｍｐａｎｙ社から入手可能）−真珠岩は、主として融合ケイ酸アルミニウムカリウムナトリウムからなる、本質的に非晶質の水和ガラス質火山岩である流紋岩組成物である。
【００５５】
過酸化物処理
下記に示されているように、１重量％または３重量％のいずれかの３０％過酸化水素（Ｈ２Ｏ２）溶液を、可塑剤原液試料に添加し、磁気撹拌子及びスターラーで約６０分間撹拌する。過酸化水素の重量パーセントは、可塑剤原液試料と過酸化水素とを合わせた重量に基づく。反応はジャーで実施する。
【実施例】
【００５６】
実施例１−蒸留試料の初期色分析
試料１化合物は、未蒸留ｅＦＡＭＥ比較試料である。上記で概説した手順に従ってｅＦＡＭＥ試料１ａ〜１ｅを蒸留する。蒸留の前に、エポキシ化試料を、以下のエポキシ化基本手順に従って調製する。開始原料が脂肪酸メチルエステル（「ＦＡＭＥ」）である場合、エポキシ化はｅＦＡＭＥをもたらし、開始原料が大豆油である場合、エポキシ化はＥＳＯをもたらす。
【００５７】
典型的には、エステルまたは大豆油、過酸化物、およびギ酸を、それぞれ１：２：０．５の割合で混合する。５０ｇのエステルまたは大豆油および対応する量のギ酸を、機械的スターラー、コンデンサ、およびＨ２Ｏ２の制御添加用のドロッパを装着した三つ口丸底フラスコ（「ＲＢＦ」）に量りとる。エステルおよびギ酸の混合物を、３０℃にて４００ｒｐｍの速度で撹拌する。計算量の過酸化水素（３０または５０重量％）を、１０ｍＬ／時の速度で添加し、その後、反応の発熱性に応じて、速度をゆっくりと必要な流速に増加させる。添加は、一般的に１時間以内に終了する。その後、反応温度を４０または５０℃に上昇させ、オキシラン酸素値が更なる増加を示さなくなるまで、反応を継続させる。撹拌を止め、層を分離させる。油層を、まず水で、その後希釈水酸化カリウムで洗浄し、再び水またはブラインで洗浄する。その後、油層を減圧下で乾燥させる。
【００５８】
試料２化合物は、未蒸留ＴｅＦＡＭＥ比較試料である。上記で概説した手順に従ってＴｅＦＡＭＥ試料２ａ〜２ｅを蒸留する。ＴｅＦＡＭＥ試料を、以下の基本手順に従って調製する。オレイン酸（６０ｇ）、メタノールまたは任意の他のアルコール（３３．９２ｇ）、および硫酸（１重量％の酸、０．６ｇ）を、コンデンサおよび温度センサを装着した二つ口ＲＢＦに量りとる。反応混合物を、窒素流動下６５℃にて６時間油バッチで加熱する。幾つかの反応では、反応中に水が形成される場合があるが、トルエンを使用して共沸的に除去することできる。反応後、混合物を、水および炭酸カリウムで洗浄して未反応オレイン酸を除去し、その後水またはブラインで洗浄する。過剰アルコールを、ロータリーエバポレータを使用して除去する。最終産物を減圧下で乾燥させる。
【００５９】
蒸留した後、上記で概説した手順に従って各試料の色を分析する。
【００６０】
【表５】
2015509544.tif 000009
【００６１】
実施例２−蒸留試料の熱老化色分析
実施例１で調製した各試料を、上記で概説した熱老化手順に従って熱老化させる。上記で概説した手順に従って各試料の色を分析する。
【００６２】
【表６−１】
2015509544.tif 000010
【表６−２】
2015509544.tif 000011
【００６３】
蒸留した試料は全て、未蒸留の対照試料と比較して、熱老化の際に、特により長い老化時間（例えば、６０分間）で色の減少を示す。
【００６４】
実施例３−蒸留試料の電気的性能
実施例１で調製した各試料を、上記で概説した電気的性能試験手順に従って分析する。
【００６５】
【表７】
2015509544.tif 000012
【００６６】
ｅＦＡＭＥおよびＴｅＦＡＭＥ試料の蒸留は、２ｅを除く全ての試料で絶縁抵抗を増加させた。
【００６７】
実施例４−蒸留ｅＦＡＭＥ試料および対照ｅＦＡＭＥのクロマトグラフィー分析
インジェクションする試料を以下の通り調製する：１００μＬの試料および１００μＬのペンタデカン内部標準をバイアルに量りとる。およそ５ｍＬのテトラヒドロフラン（「ＴＨＦ」）を添加し、得られた溶液を十分に混合する。この溶液の等量を２ｍＬのオートサンプラーバイアルに入れ、上述したＧＣ条件および試料１化合物および１ａ〜ｅを使用して分析する。
【００６８】
【表８】
2015509544.tif 000013
【００６９】
実施例５−ろ過試料の初期色分析
各々が実施例１で概説した手順に従って調製されたＥＳＯおよびｅＦＡＭＥ可塑剤の混合物を使用して、上記で概説した手順により、以下の重量比を使用して、５つのろ過試料を調製する。
【００７０】
【表９】
2015509544.tif 000014
【００７１】
上記で概説した手順に従って各試料の色を分析する。試料３化合物は、ＥＳＯおよびｅＦＡＭＥの５０／５０重量／重量混合物を有する未ろ過比較試料である。
【００７２】
【表１０】
2015509544.tif 000015
【００７３】
Ｍａｇｎｅｓｏｌ  Ｄ  ６０（商標）、Ｐｕｒｅ  Ｆｌｏｗ  Ｂ−８０（商標）、および活性アルミナで処理した試料は、初期色の減少を示す。
【００７４】
実施例６−ろ過試料の熱老化色分析
実施例５で調製した各試料を、上記で概説した熱老化手順に従って熱老化させる。上記で概説した手順に従って各試料の色を分析する。
【００７５】
【表１１】
2015509544.tif 000016
【００７６】
試料は全て、高温老化サイクル中に色形成の著しい減少を示し、１９０℃で４０分間の老化後に最大で６０％の色減少を示した。
【００７７】
実施例７−過酸化物で処理した試料の熱老化色分析
以下の試料を、上述のエポキシ化処理に従って調製する。試料４化合物、５化合物および６化合物は、比較試料として未処理のままである。過酸化物の重量パーセントは、Ｈ２Ｏ２溶液と可塑剤とを合わせた重量に基づく。
【００７８】
【表１２】
2015509544.tif 000017
【００７９】
各試料を、上記で概説した熱老化手順に従って熱老化させる。上記で概説した手順に従って各試料の色を分析する。
【００８０】
【表１３】
2015509544.tif 000018
【００８１】
試料４ａ、４ｂおよび５の場合、１９０℃での熱老化の初期サイクル中（つまり、最大６０分間）に、比較試料４化合物および５化合物と比較して色の改善を見ることができる。試料６の場合、より長期の熱老化サイクルにわたり、比較試料６化合物と比較して色の改善が見られる。
【国際調査報告】
2015509544.tif 000019
2015509544.tif 000020
2015509544.tif 000021